Procédé d’adhésion entre un substrat en polyamide et une couche d’élastomère thermoplastique, comprenant : a) le dépôt d’un primaire d’adhésion sur une surface du substrat en polyamide par un plasma à pression atmosphérique comprenant un silane, et b) le dépôt d’une couche d’élastomère thermoplastique sur le primaire d’adhésion, caractérisé en ce que ledit silane comprend au moins un motif (O) n Si, où n vaut 1, 2, ou 3, et au moins une amine. Procédé selon la revendication 1, dans lequel le silane est de formule (I) : dans lequel : - n vaut 1, 2, ou 3, - chaque R 1 , identique ou différent, représente un groupe hydrocarboné ayant 1 à 12 atomes de carbone, comprenant éventuellement un ou plusieurs hétéroatomes, - chaque R 2 , identique ou différent, représente un groupe hydrocarboné ayant 1 à 12 atomes de carbone, et - R 3 représente un groupe hydrocarboné ayant 1 à 12 atomes de carbone, comprenant un ou plusieurs groupes choisis parmi -NH 2 et -NH-, et éventuellement un ou plusieurs hétéroatomes additionnels. Procédé selon la revendication 2, dans lequel n vaut 3, chaque R 1 , identique ou différent, est un alkyle en C1-C12, et R 3 est de formule -R 4 -NH 2 où R 4 est un alkylène en C1-C12 ou un hétéroalkylène en C1-C12. Procédé selon la revendication 2 ou 3, dans lequel le silane est le (3-aminopropyl)triéthoxysilane, le (3-aminopropyl)triméthoxysilane ou un mélange de ceux-ci. Procédé selon l’une des revendications 1 à 4, dans lequel l’élastomère thermoplastique est un mélange à base de polypropylène et d’un copolymère polystyrène-b-poly(éthylène-butylène)-b-polystyrène, ou un mélange à base de polypropylène et de caoutchouc éthylène-propylène-diène. Procédé selon l’une des revendications 1 à 5, dans lequel le substrat est en polyamide 6 ou polyamide 6-6, et comprend éventuellement des billes ou fibres de verre. Procédé selon l’une des revendications 1 à 6, dans lequel le plasma est un plasma de N 2 , O 2 , air, argon, hélium, ou une combinaison de ceux-ci, de préférence un plasma d’air ou N 2 , mieux encore un plasma d’air. Procédé selon l’une des revendications 1 à 7, dans lequel la puissance du plasma est comprise entre 600 W et 1500 W, de préférence entre 650 W et 1200W. Procédé selon l’une des revendications 1 à 8, dans lequel le plasma comprenant ledit silane est éjecté par une torche se déplaçant à une vitesse de 20 à 600 mm/sec, par exemple de 20 à 100 mm/sec, à l’étape a). Procédé selon la revendication 9, dans lequel 1 à 10 passes de pistes, par exemple 3 à 7 passes de pistes sont mises en œuvre à l’étape a). Procédé selon la revendication 9 ou 10, dans lequel la distance de projection entre la torche et la surface du substrat est comprise entre 1 cm et 10 cm, par exemple entre 1,5 cm et 4 cm, à l’étape a). Procédé selon l’une des revendications 1 à 11, dans lequel le silane est introduit dans le plasma à un débit compris entre 10 et 300 µL/min. Procédé selon l’une des revendications 1 à 12, dans lequel l’élastomère thermoplastique est déposé, à l’étape b), par surmoulage par injection. Article, tel qu’un rail de guidage (1) destiné à guider le mouvement d’une vitre mobile (3) d’un véhicule, comprenant : - un substrat (4) en polyamide et - une couche d’élastomère thermoplastique (6) adhérant au substrat au moyen d’un primaire d’adhésion (5) à base d’un silane comprenant au moins un motif (O) n Si, où n vaut 1, 2, ou 3, et au moins une amine, caractérisé en ce que l’adhésion au moyen dudit primaire (5) est obtenue par le procédé tel que défini dans l’une des revendications 1 à 13. Vitrage (10) comprenant un rail de guidage (1) tel que défini dans la revendication 14, une vitre mobile (3) accueillie dans le rail de guidage (1), et éventuellement un élément (2), telle qu’une vitre fixe, sur lequel le rail de guidage (1) est fixé.